СПОСОБ ЛИТЬЯ ПОД ДАВЛЕНИЕМ С РАЗДУВОМ И ОРИЕНТИРОВАНИЕМ

1. Способ формования раздувом полиэтиленового контейнера, включающий стадии, на которых:
a) обеспечивают твердую предварительно отформованную заготовку, выполненную из полиэтиленового материала, имеющего показатель текучести расплава от 0,01 до 10,0 г/10 мин, при этом предварительно отформованная заготовка содержит область горлышка, боковые стенки и область основы, и причем боковые стенки между областью горлышка и областью основы имеют, по существу, прямые и параллельные внешние стенки;
b) повторно нагревают предварительно отформованную заготовку таким образом, что разница максимальных температур между наиболее горячими и наиболее холодными областями боковых стенок и областью основы повторно нагретой предварительно отформованной заготовки составляет менее чем 4°C;
c) перемещают повторно нагретую предварительно отформованную заготовку в полость выдувной формы;
d) растягивают предварительно отформованную заготовку при давлении ниже 10 бар и
e) повышают давление внутри повторно нагретой предварительно отформованной заготовки таким образом, чтобы стенки растянутой предварительно отформованной заготовки расширились до формы и размеров внутри полости выдувной формы.
3
2. Способ по п.1, в котором полиэтиленовый материал представляет собой полиэтилен высокой плотности, предпочтительно имеющий плотность от 0,941 до 0,960 г/см.
3. Способ по п.1, в котором предварительно отформованную заготовку растягивают посредством натяжного стержня при скорости, превышающей 1 м/с.
4. Способ по п.1, в котором предварительно отформованную заготовку формируют на стадии а) способом, выбранным из литьевого формования, формования раздувом с экструзией и компрессионного формования.
5. Способ по п.1, в котором предварительно отформованную заготовку повторно нагревают на стадии b), и при этом разница максимальных температур между наиболее горячими и наиболее холодными областями боковых стенок и областью основы повторно нагретой предварительно отформованной заготовки составляет менее чем 2°C.
6. Полиэтиленовый контейнер, изготовленный способом по любому из пп.1-5, при этом минимальная толщина стенок контейнера составляет 200 мкм, и причем соотношение массы и объема пустого контейнера составляет менее чем 50 г/л.